(57)【要約】【課題】  １ドットの再現性がよく、長期にわたって高い転写効率およびクリーニング性を維持することができ、カラー画像形成装置に適用しても、長期にわたって高い転写効率を維持することができ、良好な画像が得られる電子写真感光体を有する画像形成装置を提供する。【解決手段】  支持体上に感光層を有する電子写真感光体において、該電子写真感光体の表面層が、特定の繰り返し構造単位βを有し、重量平均分子量が１０００〜１００００００であるジオルガノポリシロキサンを含有し、感光体の表面層の接触角が１０５度以上であることを特徴とする画像形成装置。【選択図】        図１
2007065305.tif 000002
【特許請求の範囲】
【請求項１】
少なくとも、帯電手段、像露光手段、現像手段、転写手段、定着手段及びクリーニング手段を有し、像露光手段における解像度が１２００ｄｐｉ以上である画像形成装置において、感光体の表面層が下記式（１２）で示される繰り返し構造単位βを有し、重量平均分子量が１０００〜１００００００であるジオルガノポリシロキサンを含有し、感光体の表面層の接触角が１０５度以上であることを特徴とする画像形成装置。
2007065305.tif 000036
（式（１２）中、Ｒ１２は、それぞれ独立に、置換または無置換の１価の炭化水素基を示し、Ｄ１１は、重合度３以上の置換または無置換のポリスチレン鎖を有する１価の有機基を示す。）
【請求項２】
前記ジオルガノポリシロキサンがさらに下記式（１１）で示される繰り返し構造単位αを有することを特徴とする請求項１記載の画像形成装置。
2007065305.tif 000037
（式（１１）中、Ｒ１１は、置換または無置換の１価の炭化水素基を示し、Ｂ１１は、パーフルオロアルキル基を有する１価の有機基を示す。）
【請求項３】
前記ジオルガノポリシロキサンがさらに下記式（１３）で示される繰り返し構造単位γを有することを特徴とする請求項１または２記載の画像形成装置。
2007065305.tif 000038
（式（１３）中、Ｒ１３、Ｒ１４は、それぞれ独立に、置換または無置換の１価の炭化水素基を示す。）
【請求項４】
前記感光体の表面層に用いられるバインダー樹脂がポリカーボネート樹脂またはポリアリレート樹脂のいずれかを含有することを特徴とする請求項１から３のいずれか記載の画像形成装置。
【発明の詳細な説明】
【技術分野】
【０００１】
本発明は、静電複写機、レーザープリンター等の電子写真プロセスを用いる画像形成装置、特に、トナー像を紙等の記録シートへ定着するいわゆる定着工程を有する画像形成装置に関する。さらに詳しくは、本発明は、光書き込みの解像度が１２００ｄｐｉ以上である電子写真方式を用いた画像形成装置に関するものである。
【背景技術】
【０００２】
近年、情報産業の急速な発展に伴い、産業上又はオフィス用途として高画質な画像記録が望まれてきている。これらの要望に対して電子写真法、熱転写法及びインクジェット法等の種々の方法が提案され、実用化されている。中でも電子写真法は、その高速印字性及び高画質のメリットからオフィスで多用されているが、最近ではグラフィック画像の記録のケースも多くなってきており、より一層の高画質化や高精細化が求められてきている。これら市場の要求に対して、レーザープリンターやデジタル複写機においてはより高解像度化されつつあり、電子写真装置における高画質化や高精細化が進められている。
【０００３】
電子写真感光体の開発においては、感光体の薄膜化により静電容量を大きくし、また、電界強度を強めることにより、静電潜像の高精細化が提案されている。
【０００４】
電子写真装置に用いられる感光体としては、いわゆる有機感光体が主流となっており、特に、導電性基体上にいわゆる電荷発生層、電荷輸送層を積層した積層タイプが主流となっている。
【０００５】
このような有機感光体は、繰り返し使用によって膜削れが発生しやすく、感光層の膜削れが進むと、感光体の帯電電位の低下や光感度の劣化、感光体表面のキズ等による地汚れ、画像濃度低下あるいは画質劣化が促進される傾向が強いことで耐摩耗性の向上が望まれていた。また、トナーによる現像とクリーニングの繰り返し等に起因した、感光体表面へのトナーの付着という問題もあり、これに対しては感光体表面のクリーニング性の向上が求められている。特に、近年では高画質化、高精細化のためにトナーの小径化、球形化が進み、クリーニング性の面ではより厳しくなっており、感光体表面のクリーニング性の向上は重要な課題となっている。
【０００６】
また、静電潜像の高精細化により１ドットの再現性が向上するとともに、現像されるトナー像もより小さく高精細化しているため、感光体表面からのトナーの転写性の向上も求められている。特に、ハーフトーン画像の均一性や、階調性が重視されるカラー電子写真装置においては、中間転写方式を採用するものもあり、よりいっそうの転写効率の向上が求められている。
【０００７】
さらに、近年では電子写真装置の高速化あるいは装置の小型化に伴う感光体の小径化によって、感光体の高耐久化がより一層重要な課題となっている。従って、有機感光体においては、特に高画質化と薄膜での高耐久化を両立させることが最重要課題として挙げられている。
【０００８】
上述のトナーのクリーニング性や転写効率を向上させ、高精細なドット再現のために、電子写真プロセスにおける解像度をＲ（ｄｐｉ）、電子写真感光体の回転数をｒ（回転／秒）とした時、Ｒ≧１２００かつＲ・ｒ≧１．９×１０３の電子写真プロセス条件で用いられる電子写真感光体において、感光層表面の純水に対する接触角が１００度以上であることを特徴とする電子写真感光体が提案されている（例えば、特許文献１参照）。
【０００９】
また、光書き込みの解像度が１２００ｄｐｉ以上である電子写真方式を用いた画像形成装置、及び／又は光書き込みが、入力画像に対して２００ｌｐｉ以上の線数によって中間調処理を施された画像データに基づいて行われる電子写真方式を用いた画像形成装置において、光書き込み手段がビーム径３５μｍ以下のレーザービーム光であり、かつ、感光体が、導電性支持体上に少なくとも電荷発生物質を含有する電荷発生層及び電荷輸送物質を含有する電荷輸送層を設けてなり、該感光体の最表面層にアクリル変性ポリオルガノシロキサン化合物が含有されて、かつ該電荷輸送層および最表面層を合わせた膜厚が２０μｍ以下である画像形成装置が提案されている（例えば、特許文献２参照）。
【特許文献１】特開２００２−２５１０２２号公報
【特許文献２】特開２００３−２７０８３１号公報
【発明の開示】
【発明が解決しようとする課題】
【００１０】
特許文献１においては、感光体表面層の純水に対する接触角を１００度にするために、電荷輸送層にシリコーン変性ポリカーボネートやシリコーン樹脂、あるいはフッ素樹脂粉体を含有させているが、シリコーン変性ポリカーボネートやシリコーン樹脂は膜中で局在化しやすく、そのほとんどが表面ブリードアウトしてしまうため、繰り返し使用においては感光体の磨耗によりその効果が得られなくなってしまう。また、フッ素樹脂粉体は、屈折率の異なる樹脂を分散によって含有させているために、高い接触角は維持できるものの像露光の散乱等が起き易く、潜像ドットの乱れが生じやすい。
【００１１】
一方、特許文献２においては、電荷輸送層にアクリル変性ポリオルガノシロキサン化合物をミクロゲル状に含有させることにより、膜中に均一にミクロゲルが分散しているため、上記のブリードアウトや散乱といった問題もなく、感光体の表面エネルギーを低減し、転写効率の向上、クリーニング性の向上を可能にしている。
【００１２】
しかしながら、かかる方法では、ミクロゲルの分散状態をコントロールすることは難しく、また、感光体の磨耗量によらず繰り返し使用時の効果持続性を維持するためには添加量をある程度多くする必要があり、膜強度の低下や、電子写真特性の悪化の恐れがある。
【００１３】
このように、感光体の面からは、繰り返し使用においても、高転写効率、高クリーニング性を維持し、高精細かつ高耐久なものが望まれているが、未だ十分でないのが現状である。
【００１４】
本発明は、以上の点に着目して成されたもので、１ドットの再現性がよく、長期にわたって高い転写効率およびクリーニング性を維持することができ、良好な画像が得られる電子写真感光体を有する画像形成装置を提供することを目的とする。
【課題を解決するための手段】
【００１５】
本発明は、少なくとも、帯電手段、像露光手段、現像手段、転写手段、定着手段及びクリーニング手段を有し、像露光手段における解像度が１２００ｄｐｉ以上である画像形成装置において、感光体の表面層が下記式（１２）で示される繰り返し構造単位βを有し、重量平均分子量が１０００〜１００００００であるジオルガノポリシロキサンを含有し、感光体の表面層の接触角が１０５度以上であることを特徴とする画像形成装置である。
2007065305.tif 000003
（式（１２）中、Ｒ１２は、置換または無置換の１価の炭化水素基を示し、Ｄ１１は、重合度３以上の置換または無置換のポリスチレン鎖を有する１価の有機基を示す。）
【発明の効果】
【００１６】
本発明によれば、１ドットの再現性がよく、長期にわたって高い転写効率およびクリーニング性を維持することができ、良好な画像が得られ、特に、カラー画像形成装置に適用しても、長期にわたって高い転写効率を維持することができ、良好な画像が得られる電子写真感光体を有する画像形成装置を提供することができる。
【発明を実施するための最良の形態】
【００１７】
以下に本発明の実施の形態を詳細に説明する。
【００１８】
本発明者らは検討の結果、感光体の表面層に前記式（１２）で示される繰り返し構造単位βを有し、重量平均分子量が１０００〜１００００００であるジオルガノポリシロキサンを含有させることにより、感光体表面層の接触角が１０５°以上になり、高い転写効率を有することを見出した。さらに、感光体表面層のバインダー樹脂がポリカーボネート樹脂やポリアリレート樹脂の場合には、該ジオルガノポリシロキサンが、前記式（１２）で示される構造単位βを有することによって、該ジオルガノポリシロキサンが表面層中に局在化することなく、表面層バインダー樹脂と相溶した状態で均一に分布し、繰り返し使用においても、高い接触角を維持し続け、初期からの高い転写効率が低下することも無いことを見出した。
【００１９】
これは、前記式（１２）のＤ１１における置換基が重合度３以上の置換または無置換のポリスチレン鎖を有することにより、ジオルガノポリシロキサンの表面層バインダー樹脂との相溶性が向上しているためと思われる。
【００２０】
電子写真感光体の表面層中にフッ素原子含有樹脂粒子を含有させると、繰り返し使用においても電子写真感光体の表面層の離型性向上が期待できる一方、そのフッ素原子含有樹脂粒子が露光光を散乱させてしまう場合があり、露光光が散乱するとシャープな静電潜像が得られにくくなる。
【００２１】
また、表面層中にフッ素原子含有樹脂粒子を含有させると、フッ素原子含有樹脂粒子は軟らかい為に、フッ素原子含有樹脂粒子を起点としてキズが発生しやすくなるといった問題もあり、必ずしも耐久性の面で十分ではない。
【００２２】
そこで、本発明の電子写真感光体の表面層は、フッ素原子含有樹脂粒子の代わりに、下記式（１２）で示される繰り返し構造単位βを有するジオルガノポリシロキサンにさらに、下記式（１１）で示される繰り返し構造単位αを有するジオルガノポリシロキサンを含有する。これによって、露光光の散乱を引き起こすことなく電子写真感光体の表面の離型性を向上させることができ、転写効率を十分に高くすることができる。
【００２３】
2007065305.tif 000004
（上記式（１１）、（１２）中、Ｒ１１、Ｒ１２は、それぞれ独立に、置換または無置換の１価の炭化水素基を示し、Ｂ１１は、パーフルオロアルキル基を有する１価の有機基を示し、Ｄ１１は、重合度３以上の置換または無置換のポリスチレン鎖を有する１価の有機基を示す。）
【００２４】
特にシリカ等のトナー外添剤に対しては、前記Ｂ１１のパーフルオロアルキル基を有することでより効果的である。
【００２５】
また、上記ジオルガノポリシロキサンは、さらに下記式（１３）で示される繰り返し構造単位γを有してもよい。
【００２６】
2007065305.tif 000005
【００２７】
上記式（１３）中、Ｒ１３、Ｒ１４は、それぞれ独立に、置換または無置換の１価の炭化水素基を示す。
【００２８】
また、上記ジオルガノポリシロキサンの末端基としては、例えば、下記式（１４）で示される構造を有する末端基Ｉ、下記式（１５）で示される構造を有する末端基ＩＩが挙げられる。
【００２９】
2007065305.tif 000006
【００３０】
上記式（１４）、（１５）中、Ｒ１５、Ｒ１６は、それぞれ独立に、置換または無置換の１価の炭化水素基を示し、Ｅ１１、Ｅ１２は、それぞれ独立に、置換または無置換の１価の炭化水素基、パーフルオロアルキル基を有する１価の有機基、重合度３以上の置換または無置換のポリスチレン鎖を有する１価の有機基、置換または無置換のアルキレンオキシ基を有する１価の有機基、置換または無置換のシロキサン鎖を有する１価の有機基、および、炭素原子数１２以上の１価の有機基からなる群より選択される１価の基を示し、ただし、上記式（１４）中のＥ１１は上記ジオルガノポリシロキサンが有する繰り返し構造単位の主鎖（−Ｓｉ−Ｏ−）中のＳｉと結合し、上記式（１５）中のＳｉは上記ジオルガノポリシロキサンが有する繰り返し構造単位の主鎖（−Ｓｉ−Ｏ−）中のＯと結合する。
【００３１】
本発明において、有機基とは、置換または無置換の炭化水素基を意味する。また、炭化水素基としては、アルキル基、アルケニル基、アリール基、アリールアルケニル基などが挙げられる。
【００３２】
上記Ｒ１１〜Ｒ１６の１価の炭化水素基としては、置換または無置換のアルキル基、置換または無置換のアルケニル基、置換または無置換のアリール基、置換または無置換のアリールアルケニル基などが挙げられる。これらの基の炭素原子数は１〜３０であることが好ましく、特にはメチル基、フェニル基がより好ましい。
【００３３】
上記Ｂ１１のパーフルオロアルキル基を有する１価の有機基は、下記式（２）で示される構造を有する１価の基であることが好ましい。
【００３４】
2007065305.tif 000007
【００３５】
上記式（２）中、Ｒ２１は、アルキレン基またはアルキレンオキシアルキレン基を示し、ａは、３以上の整数を示す。
【００３６】
上記アルキレン基としては、エチレン基、プロピレン基などが挙げられる。上記アルキレンオキシアルキレン基としては、エチレンオキシエチレン基、エチレンオキシプロピレン基、プロピレンオキシプロピレン基などが挙げられる。
【００３７】
上記ジオルガノポリシロキサンにおける上記式（１１）で示される繰り返し構造単位αの数（平均）は、１〜１０００であることが好ましく、特には１０〜２００であることがより好ましい。
【００３８】
上記ジオルガノポリシロキサンにおける上記式（１１）で示される繰り返し構造単位αの数（平均）は、１〜１０００であることが好ましく、特には１０〜２００であることがより好ましい。
【００３９】
上記ジオルガノポリシロキサンにおける上記式（１２）で示される繰り返し構造単位βの数（平均）は、１〜１０００であることが好ましく、特には５〜１００であることがより好ましい。
【００４０】
上記ジオルガノポリシロキサンにおける上記式（１３）で示される繰り返し構造単位γの数（平均）は、０〜１０００であることが好ましく、特には１００〜２００であることがより好ましい。
【００４１】
上記ジオルガノポリシロキサンが有する繰り返し構造単位は、上記式（１２）で示される繰り返し構造単位βのみ、上記式（１１）で示される繰り返し構造単位αと上記式（１２）で示される繰り返し構造単位βのみ、または、上記式（１１）で示される繰り返し構造単位αと上記式（１２）で示される繰り返し構造単位βと上記式（１３）で示される繰り返し構造単位γのみであることが好ましい。
【００４２】
上記ジオルガノポリシロキサンにおける上記式（１１）で示される繰り返し構造単位αと上記式（１２）で示される繰り返し構造単位βと上記式（１３）で示される繰り返し構造単位γとの和（平均）は、２〜２０００であることが好ましく、特には５〜１０００であることがより好ましく、さらには２０〜５００であることがより一層好ましい。
【００４３】
上記式（１１）で示される繰り返し構造単位αの数が２以上の場合、複数のＲ１１は同一の基であっても異なる２種以上の基であってもよく、複数のＢ１１は同一の基であっても異なる２種以上の基であってもよい。
【００４４】
上記式（１２）で示される繰り返し構造単位βの数が２以上の場合、複数のＲ１２は同一の基であっても異なる２種以上の基であってもよく、複数のＤ１１は同一の基であっても異なる２種以上の基であってもよい。Ｄ１１は、上述のとおり、重合度３以上の置換または無置換のポリスチレン鎖を有する１価の有機基である。
【００４５】
上記式（１３）で示される繰り返し構造単位γの数が２以上の場合、複数のＲ１３は同一の基であっても異なる２種以上の基であってもよく、複数のＲ１４は同一の基であっても異なる２種以上の基であってもよい。
【００４６】
同様のことが、上記式（３）中のＲ３２、Ｒ３３、上記式（４）中のＲ４２、上記式（５）中のＲ５２、Ｒ５３についてもいえる。
【００４７】
以下に、本発明に用いられるジオルガノポリシロキサンの具体例を示す。ただし、本発明はこれら具体例に限定されない。また、下記ジオルガノポリシロキサン（１−１）〜（１−１１）は、いずれも、末端基として上記式（１４）で示される構造を有する末端基Ｉ（Ｅ１１：メチル基）、下記式（１５）で示される構造を有する末端基ＩＩ（Ｅ１２、Ｒ１５、Ｒ１６：メチル基）を有する。
【００４８】
2007065305.tif 000008
【００４９】
2007065305.tif 000009
【００５０】
2007065305.tif 000010
【００５１】
2007065305.tif 000011
【００５２】
2007065305.tif 000012
【００５３】
2007065305.tif 000013
【００５４】
2007065305.tif 000014
【００５５】
2007065305.tif 000015
【００５６】
2007065305.tif 000016
【００５７】
2007065305.tif 000017
【００５８】
2007065305.tif 000018
【００５９】
これらの中では、（１−２）、（１−３）、（１−４）、（１−６）、（１−８）、（１−１０）が好ましく、特には（１−３）、（１−６）、（１−７）、（１−１０）がより好ましい。
【００６０】
また、本発明に用いられるジオルガノポリシロキサンの重量平均分子量は、１０００〜１００００００であるが、１００００〜２０００００であることが好ましく、特には１００００〜１０００００であることがより好ましく、さらには２００００〜４００００であることがより一層好ましい。
【００６１】
また、本発明に用いられるジオルガノポリシロキサン中のフッ素原子の含有量は、ジオルガノポリシロキサン全質量に対して１〜９０質量％であることが好ましく、特には、５〜６０質量％であることが好ましい。フッ素原子の含有量が１質量％未満では、電子写真感光体の表面層の離型性が十分に発揮されない場合があり、９０質量％を超えると、電子写真感光体の表面層中の結着樹脂との相溶性が悪くなったり、アンカー効果が十分に得られなかったりして、表面に移行しやすくなり、長時間耐久使用により電子写真感光体の表面が摩耗した場合、十分な効果が得られなくなる場合がある。
【００６２】
一般的に、シリコーンオイルやシロキサン化合物は、層中で表面移行性があるため、長時間耐久使用により電子写真感光体の表面が摩耗した場合、これらの成分の多くが失われてしまい、十分な効果が得られなくなるのである。
【００６３】
それに対して、本発明に用いられるジオルガノポリシロキサンは、特に側鎖のＤ１１が電子写真感光体の表面層の結着樹脂に対して相溶性が高く、アンカー効果を有するため、層中での表面移行性が抑制される。
【００６４】
以下、本発明に用いられる電子写真感光体の構成について説明する。
【００６５】
本発明に用いられる電子写真感光体は支持体上に感光層を有する。
【００６６】
支持体としては、導電性を有するもの（導電性支持体）であればよく、アルミニウム、ステンレスなどの金属製の支持体や、金属、紙、プラスチックなどの上に導電性を付与する層を設けた支持体などが挙げられる。支持体の形状としては、円筒状、ベルト状などが挙げられる。
【００６７】
感光層は、電荷輸送物質と電荷発生物質を同一の層に含有する単層型であっても、電荷発生物質を含有する電荷発生層と電荷輸送物質を含有する電荷輸送層とに分離した積層型（機能分離型）であってもよいが、電子写真特性の観点からは積層型が好ましい。また、積層型感光層には、支持体側から電荷発生層、電荷輸送層の順に積層した順層型感光層と、支持体側から電荷輸送層、電荷発生層の順に積層した逆層型感光層があるが、電子写真特性の観点からは順層型が好ましい。
【００６８】
露光光がレーザー光の場合、散乱による干渉縞を防止することを目的として、また、支持体の傷を被覆することを目的として、支持体上に導電層を設けてもよい。導電層は、カーボンブラック、金属粒子などの導電性粒子を結着樹脂に分散させて形成することができる。導電層の膜厚は５〜４０μｍであることが好ましく、特には１０〜３０μｍであることがより好ましい。なお、切削処理、アルマイト処理、乾式ブラスト処理、湿式ブラスト処理などによって支持体の表面を処理することによっても干渉縞を防止することができる。
【００６９】
支持体または導電層の上に、接着機能やバリア機能を有する中間層を設けてもよい。中間層は、ポリアミド、ポリビニルアルコール、ポリエチレンオキシド、エチルセルロース、カゼイン、ポリウレタン、ポリエーテルウレタンなどの樹脂を適当な溶剤に溶解し、これを支持体または導電層上に塗布・乾燥することにより形成することができる。中間層の膜厚は０．０５〜５μｍであることが好ましく、特には０．３〜１μｍであることがより好ましい。なお、支持体表面をアルマイト処理したり、ゾルゲル法による導電性膜を用いたりする場合は、中間層を必ずしも必要ではない。
【００７０】
感光層が順層型感光層である場合、支持体、導電層または中間層の上には電荷発生層が設けられる。
【００７１】
電荷発生物質としては、例えば、セレン−テルル、ピリリウム、チアピリリウム染料、フタロシアニン、アントアントロン、ジベンズピレンキノン、トリスアゾ、シアニン、アゾ（トリスアゾ、ジスアゾ、モノアゾ）、インジゴ、キナクリドン、非対称キノシアニンなどの顔料が挙げられる。
【００７２】
電荷発生層は、電荷発生物質を、その０．３〜４倍量（質量比）の結着樹脂および溶剤とともに、ホモジナイザー、超音波分散、ボールミル、振動ボールミル、サンドミル、アトライター、ロールミル、液衝突型高速分散機などの方法でよく分散し、得られた分散液を、塗布・乾燥することにより形成することができる。なお、結着樹脂を電荷発生物質の分散後投入してもよいし、電荷発生物質に成膜性があれば結着樹脂を使用しなくてもよい。電荷発生層の膜厚は５μｍ以下であることが好ましく、特には０．１〜２μｍであることがより好ましい。
【００７３】
感光層が順層型感光層である場合、電荷発生層の上には、電荷輸送層が設けられる。
【００７４】
電荷輸送物質としては、例えば、トリアリールアミン化合物、ヒドラゾン化合物、スチルベン化合物、ピラゾリン化合物、オキサゾール化合物、トリアリルメタン化合物、チアゾール化合物などが挙げられる。
【００７５】
電荷輸送層は、電荷輸送物質および結着樹脂を溶剤で溶解し、得られた塗布液を、塗布・乾燥することにより形成することができ、また、電荷輸送層が電子写真感光体の表面層である場合は、電荷輸送物質および結着樹脂さらに上記ジオルガノポリシロキサンを溶剤で溶解し、得られた塗布液を、塗布・乾燥することにより形成することができる。電荷輸送物質と結着樹脂との質量比は５：１〜１：５であることが好ましく、特には３：１〜１：３であることがより好ましい。電荷輸送層の膜厚は５〜５０μｍであることが好ましく、１０〜３０μｍがより好ましい。
【００７６】
電荷輸送層の結着樹脂としては、熱可塑性樹脂および硬化性樹脂が挙げられる。具体的には、フェノキシ樹脂、ポリアクリルアミド樹脂、ポリビニルブチラール樹脂、ポリアリレート樹脂、ポリスルホン樹脂、ポリアミド樹脂、アクリル樹脂、アクリロニトリル樹脂、メタクリル樹脂、塩化ビニル樹脂、酢酸ビニル樹脂、フェノール樹脂、エポキシ樹脂、ポリエステル樹脂、アルキド樹脂、ポリカーボネート樹脂、ポリウレタン樹脂、または、これらの樹脂の繰り返し構造単位のうち２つ以上を含む共重合体、例えば、スチレン−ブタジエンコポリマー、スチレン−アクリロニトリルコポリマー、スチレン−マレイン酸コポリマーなどが挙げられる。また、ポリ−Ｎ−ビニルカルバゾール、ポリビニルアントラセン、ポリビニルピレンなどの有機光導電性ポリマーからも選択できる。
【００７７】
これらのうち、ポリカーボネート樹脂およびポリアリレート樹脂は、本発明に用いられるジオルガノポリシロキサンとの相溶性が良く、良好な塗布液を作製することができるため好ましい。特に、ジオルガノポリシロキサンと併せて用いるポリカーボネート樹脂の重量平均分子量は、２００００〜３０００００の範囲であることが好ましく、５００００〜１５００００の範囲であることがより好ましい。また、ジオルガノポリシロキサンと併せて用いるポリアリレート樹脂の重量平均分子量は、２００００〜３０００００の範囲であることが好ましく、５００００〜１５００００の範囲であることがより好ましい。
【００７８】
また、ポリカーボネート樹脂としては、下記式（６）で示される繰り返し構造単位を有するポリカーボネート樹脂が好ましい。
【００７９】
2007065305.tif 000019
【００８０】
上記式（６）中、Ｘ６０１は、単結合、カルボニル基、エーテル基、チオエーテル基、または、−ＣＲ６０１Ｒ６０２−基（Ｒ６０１、Ｒ６０２は、それぞれ独立に、水素原子、置換または無置換のアルキル基、または、置換または無置換のアリール基を示す、あるいは、Ｒ６０１とＲ６０２とが結合して形成される置換または無置換のシクロアルキリデン基を示す）を示し、Ｒ６０１〜Ｒ６０４、Ｒ６０７〜Ｒ６１０は、それぞれ独立に、水素原子、ハロゲン原子、置換または無置換のアルキル基、または、置換または無置換のアリール基を示す。
【００８１】
これらの中でも、上記Ｘ６０１は、単結合、−ＣＲ６０１Ｒ６０２−基が好ましく、Ｒ６０２、Ｒ６０４、Ｒ６０６、Ｒ６０９は水素原子が好ましい。
【００８２】
また、ポリアリレート樹脂としては、下記式（７）で示される繰り返し構造単位を有するポリアリレート樹脂が好ましい。
【００８３】
2007065305.tif 000020
【００８４】
上記式（７）中、Ｘ７０１は、単結合、カルボニル基、エーテル基、チオエーテル基、または、−ＣＲ７０１Ｒ７０２−基（Ｒ７０１、Ｒ７０２は、それぞれ独立に、水素原子、置換または無置換のアルキル基、または、置換または無置換のアリール基を示す、あるいは、Ｒ７０１とＲ７０２とが結合して形成される置換または無置換のシクロアルキリデン基を示す）を示し、Ｒ７０１〜Ｒ７０４、Ｒ７０７〜Ｒ７１４は、それぞれ独立に、水素原子、ハロゲン原子、置換または無置換のアルキル基、または、置換または無置換のアリール基を示す。
【００８５】
これらの中でも、上記Ｘ７０１は、単結合、−ＣＲ７０１Ｒ７０２−基が好ましく、Ｒ７０２、Ｒ７０４、Ｒ７０７、Ｒ７０９は水素原子が好ましい。
【００８６】
上記式（７）、（８）中、ハロゲン原子としては、フッ素原子、塩素原子、ヨウ素原子などが挙げられ、アルキル基としては、メチル基、エチル基、プロピル基などが挙げられ、アリール基としては、フェニル基、ナフチル基などが挙げられ、アルキリデン基としてはシクロヘキシリデン基などが挙げられる。
【００８７】
これら各基が有してもよい置換基としては、フッ素原子、塩素原子、ヨウ素原子などのハロゲン原子や、メチル基、エチル基、プロピル基などのアルキル基や、フェニル基などのアリール基などが挙げられる。
【００８８】
以下に、上記式（６）で示される繰り返し構造単位の具体例を示す。
【００８９】
2007065305.tif 000021
【００９０】
2007065305.tif 000022
【００９１】
2007065305.tif 000023
【００９２】
2007065305.tif 000024
【００９３】
これらの中では、（６−１）、（６−３）、（６−４）、（６−１０）、（６−１６）が好ましく、特には（６−１）、（６−３）、（６−１６）がより好ましい。
【００９４】
以下に、上記式（７）で示される繰り返し構造単位の具体例を示す。
【００９５】
2007065305.tif 000025
【００９６】
2007065305.tif 000026
【００９７】
2007065305.tif 000027
【００９８】
2007065305.tif 000028
【００９９】
2007065305.tif 000029
【０１００】
これらの中では、（７−２）、（７−３）、（７−６）、（７−１３）、（７−２２）、（７−２３）が好ましく、特には（７−３）、（７−１３）、（７−２２）がより好ましい。
【０１０１】
電子写真感光体の表面層が電荷輸送層の場合、電荷輸送層中の上記ジオルガノポリシロキサンの含有量は、電荷輸送層全質量に対して０．０１〜２０質量部であることが好ましく、特には０．１〜１０．０質量部がより好ましい。含有量が少なすぎると本願発明の効果が得られにくくなり、多すぎるとキャリアのトラップの原因となり、電位変動が生じる場合がある。
【０１０２】
有機光導電性物質である電荷発生物質、電荷輸送物質などは、一般に紫外線、オゾン、オイルによる汚れ、金属などに弱いため、感光層を保護することを目的として、感光層上に保護層を設け、これを電子写真感光体の表面層としてもよい。
【０１０３】
電子写真感光体の表面層となる保護層は、上記ジオルガノポリシロキサンとポリエステル樹脂、ポリカーボネート樹脂、アクリル樹脂、メタクリル樹脂、ポリアミド樹脂、ポリイミド樹脂、ポリアリレート樹脂、ポリウレタン樹脂、スチレン−ブタジエンコポリマー、スチレン−アクリロニトリルコポリマー、スチレン−アクリル酸コポリマーなどの結着樹脂と適当な溶剤に溶解し、得られた塗布液を感光層上に塗布・乾燥することにより形成することができる。また、保護層の結着樹脂として縮合系モノマーや不飽和基をもつラジカル重合系モノマーから得られる樹脂を用いる場合は、塗布液を塗布した後、熱や紫外線などのエネルギー光を当てて硬化し、保護層を形成してもよい。保護層の膜厚は０．０５〜２０μｍであることが好ましい。
【０１０４】
また、保護層は電荷輸送層よりも薄膜にすることが可能であるため、上記ジオルガノポリシロキサンの量を増加させることが可能である。
【０１０５】
本発明の電子写真感光体の表面層には、必要に応じて、金属、導電性金属酸化物などの導電性粒子や電荷輸送物質をさらに含有させてもよい。
【０１０６】
上記各層を形成する際、塗布する方法としては、浸漬塗布法、スプレー塗布法、スピナー塗布法、ブレード塗布法、ロール塗布法などが挙げられる。
【０１０７】
図１に、本発明の電子写真感光体を有するプロセスカートリッジを備えた電子写真装置の概略構成の一例を示す。
【０１０８】
図１において、１はドラム状の本発明の電子写真感光体であり、軸２を中心に矢印方向に所定の周速度で回転駆動される。
【０１０９】
回転駆動される電子写真感光体１の周面は、帯電手段（一次帯電手段）３により、正または負の所定電位に均一に帯電され、次いで、スリット露光やレーザービーム走査露光などの露光手段（不図示）から出力される露光光（画像露光光）４を受ける。こうして電子写真感光体１の周面に、目的の画像に対応した静電潜像が順次形成されていく。
【０１１０】
電子写真感光体１の周面に形成された静電潜像は、現像手段５のトナーにより現像されてトナー画像となる。次いで、電子写真感光体１の周面に形成担持されているトナー画像が、転写手段（転写ローラー）６からの転写バイアスによって、転写材供給手段（不図示）から電子写真感光体１と転写手段６との間（当接部）に電子写真感光体１の回転と同期して取り出されて給送された転写材（紙など）Ｐに順次転写されていく。
【０１１１】
トナー画像の転写を受けた転写材Ｐは、電子写真感光体１の周面から分離されて定着手段８へ導入されて像定着を受けることにより画像形成物（プリント、コピー）として装置外へプリントアウトされる。
【０１１２】
トナー画像転写後の電子写真感光体１の周面は、クリーニング手段（クリーニングブレード）７によって転写残トナーの除去を受けて清浄面化され、さらに前露光手段（不図示）からの前露光光（不図示）により除電処理された後、繰り返し画像形成に使用される。なお、図１に示すように、帯電手段３が帯電ローラーなどを用いた接触帯電手段である場合は、前露光は必ずしも必要ではない。
【０１１３】
上述の電子写真感光体１、帯電手段３、現像手段５、転写手段６およびクリーニング手段７などの構成要素のうち、複数のものを容器に納めてプロセスカートリッジとして一体に結合して構成し、このプロセスカートリッジを複写機やレーザービームプリンターなどの電子写真装置本体に対して着脱自在に構成してもよい。図１では、電子写真感光体１と、帯電手段３、現像手段５およびクリーニング手段７とを一体に支持してカートリッジ化して、電子写真装置本体のレールなどの案内手段１０を用いて電子写真装置本体に着脱自在なプロセスカートリッジ９としている。
【０１１４】
電子写真感光体の表面の高い離型性を長期にわたり維持し、転写電流を強くすることなく転写効率を十分に高くすること、また、シャープな静電潜像を得ることは電子写真装置全般に要求されることであるが、カラー電子写真装置（多重転写方式、中間転写方式、インライン方式など）にはより高次元に要求されることであるため、本発明の電子写真感光体は、カラー電子写真装置用の電子写真感光体として特に好適である。
【０１１５】
以下、カラー電子写真装置の例として、中間転写方式のカラー電子写真装置およびインライン方式のカラー電子写真装置を説明する。なお、以下の説明において、４色（イエロー、マゼンタ、シアン、ブラック）の例を挙げたが、本発明における「カラー」とは、４色に限定されるものではなく、多色、すなわち２種以上の色である。
【０１１６】
図２に、本発明の電子写真感光体を有する中間転写方式のカラー電子写真装置の概略構成の一例を示す。
【０１１７】
図２において、１はドラム状の本発明の電子写真感光体であり、軸２を中心に矢印方向に所定の周速度で回転駆動される。
【０１１８】
回転駆動される電子写真感光体１の周面は、帯電手段（一次帯電手段）３により、正または負の所定電位に均一に帯電され、次いで、スリット露光やレーザービーム走査露光などの露光手段（不図示）から出力される露光光（画像露光光）４を受ける。この際の露光光は、目的のカラー画像の第１色成分像（例えばイエロー成分像）に対応した露光光である。こうして電子写真感光体１の周面に、目的のカラー画像の第１色成分像に対応した第１色成分静電潜像（イエロー成分静電潜像）が順次形成されていく。
【０１１９】
張架ローラー１２および二次転写対向ローラー１３によって張架された中間転写体（中間転写ベルト）１１は、矢印方向に電子写真感光体１とほぼ同じ周速度（例えば電子写真感光体１の周速度に対して９７〜１０３％）で回転駆動される。
【０１２０】
電子写真感光体１の周面に形成された第１色静電潜像は、第１色成分現像手段（イエロー成分現像手段）５Ｙの第１色トナー（イエロートナー）により現像されて第１色トナー画像（イエロートナー画像）となる。次いで、電子写真感光体１の周面に形成担持されている第１色トナー画像が、一次転写手段６ｐからの一次転写バイアスによって、電子写真感光体１と一次転写手段（一次転写ローラー）６ｐとの間を通過する中間転写体１１の周面に順次一次転写されていく。
【０１２１】
第１色トナー画像転写後の電子写真感光体１の周面は、クリーニング手段７によって一次転写残トナーの除去を受けて清浄面化された後、次色の画像形成に使用される。
【０１２２】
第２色トナー画像（マゼンタトナー画像）、第３色トナー画像（シアントナー画像）、第４色トナー画像（ブラックトナー画像）も、第１色トナー画像と同様にして電子写真感光体１の周面に形成され、中間転写体１１の周面に順次転写される。こうして中間転写体１１の周面に目的のカラー画像に対応した合成トナー画像が形成される。第１色〜第４色の一次転写の間は、二次転写手段（二次転写ローラー）６ｓ、電荷付与手段（電荷付与ローラー）７ｒは中間転写体１１の周面から離れている。
【０１２３】
中間転写体１１の周面に形成された合成トナー画像は、二次転写手段６ｓからの二次転写バイアスによって、転写材供給手段（不図示）から二次転写対向ローラー１３・中間転写体１１と二次転写手段６ｓとの間（当接部）に中間転写体１１の回転と同期して取り出されて給送された転写材（紙など）Ｐに順次二次転写されていく。
【０１２４】
合成トナー画像の転写を受けた転写材Ｐは、中間転写体１１の周面から分離されて定着手段８へ導入されて像定着を受けることによりカラー画像形成物（プリント、コピー）として装置外へプリントアウトされる。
【０１２５】
合成トナー画像転写後の中間転写体１１の周面には電荷付与手段７ｒが当接される。電荷付与手段７ｒは、中間転写体１１の周面の二次転写残トナーに一次転写時と逆極性の電荷を付与する。一次転写時と逆極性の電荷が付与された二次転写残トナーは、電子写真感光体１と中間転写体１１との当接部およびその近傍において、電子写真感光体１の周面に静電的に転写される。こうして合成トナー画像転写後の中間転写体１１の周面は、転写残トナーの除去を受けて清浄面化される。電子写真感光体１の周面に転写された二次転写残トナーは、電子写真感光体１の周面の一次転写残トナーとともに、クリーニング手段７によって除去される。中間転写体１１から電子写真感光体１への二次転写残トナーの転写は、一次転写と同時に行うことができるため、スループットの低下を生じない。
【０１２６】
また、クリーニング手段７による転写残トナー除去後の電子写真感光体１の周面を、前露光手段からの前露光光により除電処理してもよいが、図２に示すように、帯電手段３が帯電ローラーなどを用いた接触帯電手段である場合は、前露光は必ずしも必要ではない。
【０１２７】
図３に、本発明の電子写真感光体を有するインライン方式のカラー電子写真装置の概略構成の一例を示す。
【０１２８】
図３において、１Ｙ、１Ｍ、１Ｃ、１Ｋはドラム状の本発明の電子写真感光体（第１色〜第４色用電子写真感光体）であり、それぞれ軸２Ｙ、２Ｍ、２Ｃ、２Ｋを中心に矢印方向に所定の周速度で回転駆動される。
【０１２９】
回転駆動される第１色用電子写真感光体１Ｙの周面は、第１色用帯電手段（第１色用一次帯電手段）３Ｙにより、正または負の所定電位に均一に帯電され、次いで、スリット露光やレーザービーム走査露光などの露光手段（不図示）から出力される露光光（画像露光光）４Ｙを受ける。露光光４Ｙは、目的のカラー画像の第１色成分像（例えばイエロー成分像）に対応した露光光である。こうして第１色用電子写真感光体１Ｙの周面に、目的のカラー画像の第１色成分像に対応した第１色成分静電潜像（イエロー成分静電潜像）が順次形成されていく。
【０１３０】
張架ローラー１２によって張架された転写材搬送部材（転写材搬送ベルト）１４は、矢印方向に第１色〜第４色用電子写真感光体１Ｙ、１Ｍ、１Ｃ、１Ｋとほぼ同じ周速度（例えば第１色〜第４色用電子写真感光体１Ｙ、１Ｍ、１Ｃ、１Ｋの周速度に対して９７〜１０３％）で回転駆動される。また、転写材供給手段（不図示）から給送された転写材（紙など）Ｐは、転写材搬送部材１４に静電的に担持（吸着）され、第１色〜第４色用電子写真感光体１Ｙ、１Ｍ、１Ｃ、１Ｋと転写材搬送部材との間（当接部）に順次搬送される。
【０１３１】
第１色用電子写真感光体１Ｙの周面に形成された第１色成分静電潜像は、第１色用現像手段５Ｙのトナーにより現像されて第１色トナー画像（イエロートナー画像）となる。次いで、第１色用電子写真感光体１Ｙの周面に形成担持されている第１色トナー画像が、第１色用転写手段（第１色用転写ローラー）６Ｙからの転写バイアスによって、第１色用電子写真感光体１Ｙと第１色用転写手段６Ｙとの間を通過する転写材搬送部材１４に担持された転写材Ｐに順次転写されていく。
【０１３２】
第１色トナー画像転写後の第１色用電子写真感光体１Ｙの周面は、第１色用クリーニング手段（第１色用クリーニングブレード）７Ｙによって転写残トナーの除去を受けて清浄面化された後、繰り返し第１色トナー画像形成に使用される。
【０１３３】
第１色用帯電手段３Ｙ、第１色用露光手段４Ｙ、第１色用現像手段５Ｙ、第１色用転写手段６Ｙをまとめて第１色用画像形成部と称する。
【０１３４】
第２色用帯電手段３Ｍ、第２色用露光手段４Ｍ、第２色用現像手段５Ｍ、第２色用転写手段６Ｍを有する第２色用画像形成部、第３色用帯電手段３Ｍ、第３色用露光手段４Ｍ、第３色用現像手段５Ｍ、第３色用転写手段６Ｍを有する第３色用画像形成部、第４色用帯電手段３Ｋ、第４色用露光手段４Ｋ、第４色用現像手段５Ｋ、第４色用転写手段６Ｋを有する第４色用画像形成部の動作は、第１色用画像形成部の動作と同様であり、転写材搬送部材１４に担持され、第１色トナー画像が転写された転写材Ｐに、第２色トナー画像（マゼンタトナー画像）、第３色トナー画像（シアントナー画像）、第４色トナー画像（ブラックトナー画像）が順次転写されていく。こうして転写材搬送部材１４に担持された転写材Ｐに目的のカラー画像に対応した合成トナー画像が形成される。
【０１３５】
合成トナー画像が形成された転写材Ｐは、転写材搬送部材１４の周面から分離されて定着手段８へ導入されて像定着を受けることによりカラー画像形成物（プリント、コピー）として装置外へプリントアウトされる。
【０１３６】
また、第１色〜第４色用クリーニング手段７Ｙ、７Ｍ、７Ｃ、７Ｋによる転写残トナー除去後の第１色〜第４色用電子写真感光体１Ｙ、１Ｍ、１Ｃ、１Ｋの周面を、前露光手段からの前露光光により除電処理してもよいが、図３に示すように、第１色〜第４色用帯電手段３Ｙ、３Ｍ、３Ｃ、３Ｋが帯電ローラーなどを用いた接触帯電手段である場合は、前露光は必ずしも必要ではない。
【０１３７】
次に、中間転写体について説明する。
【０１３８】
中間転写体としては、張架ローラー（駆動ローラー、テンションローラーを含む）によって張架される無端状の中間転写ベルトが挙げられる。中間転写ベルトの体積抵抗率は１０６〜１０１２Ω・ｃｍであることが好ましい。中間転写ベルトの体積抵抗率が低すぎると、一次転写を受けた部分とそうでない部分とで中間転写ベルトの抵抗値に大きな差ができてしまうため、２色目以降のトナーを効率よく転写することができなくなってしまい、目的とする色合いの画像が得られなくなってしまう。また、中間転写ベルトの抵抗値が高すぎると、２色目以降のトナーを一次転写する際、それ以前に一次転写を終了したトナーが電子写真感光体に戻ってしまう場合がある。
【０１３９】
また、中間転写ベルトの材料としては、ウレタン樹脂、フッ素樹脂、ポリカーボネート樹脂、ポリエチレンテレフタレート、ポリアミド樹脂、ポリイミド樹脂などの樹脂や、シリコーンゴム、ウレタンゴム、ヒドリンゴムなどの弾性材料が挙げられ、フッ素樹脂またはポリイミドまたはポリエチレンテレフタレートが強度や電子写真特性の観点から好ましい。抵抗調整は、上記樹脂や弾性材料にカーボンブラックや金属粒子（酸化チタン粒子、酸化スズ粒子など）などの導電性粒子を分散させて行うことができる。導電性粒子の量を増やすことにより、体積抵抗率を下げることができる。
【０１４０】
中間転写ベルトの張力としては、伸び率が１％以内になるように設定して、中間転写ベルトの破断や永久歪みが発生しないようにすることが好ましい。また、中間転写ベルトの厚さは１０〜２００μｍであることが好ましい。
【０１４１】
次に、転写材搬送部材について説明する。
【０１４２】
転写材搬送部材としては、張架ローラー（駆動ローラー、テンションローラーを含む）によって張架される無端状の転写材搬送ベルトが挙げられる。転写材搬送ベルトの体積抵抗率は１０７〜１０１３Ω・ｃｍであることが好ましく、特には１０８〜１０１２Ω・ｃｍであることがより好ましい。体積抵抗率が大きすぎると、転写材搬送ベルトを汚染したトナーの除去を行う際、転写時における電荷蓄積が悪影響を与える場合があり、小さすぎると、転写材の吸着が不安定となる場合がある。
【０１４３】
また、転写材搬送ベルトの材料としては、ウレタン樹脂、フッ素樹脂、ポリカーボネート樹脂、ポリエチレンテレフタレート、ポリアミド樹脂、ポリイミド樹脂などの樹脂や、シリコーンゴム、ウレタンゴム、ヒドリンゴムなどの弾性材料が挙げられ、フッ素樹脂（ポリフッ化ビニリデン、エチレン−テトラフルオロエチレン共重合体など）、ポリカーボネート樹脂、ポリエチレンテレフタレート、ポリイミド樹脂が転写性、転写材の吸着性の観点から好ましい。抵抗調整は、上記樹脂や弾性材料にカーボンブラックや金属粒子（酸化チタン粒子、酸化スズ粒子など）などの導電性粒子を分散させて行うことができる。導電性粒子の量を増やすことにより、体積抵抗率を下げることができる。
【０１４４】
転写材搬送ベルトの張力としては、伸び率が１％以内になるように設定して、転写材搬送ベルトの破断や永久歪みが発生しないようにすることが好ましい。また、転写材搬送ベルトの厚さは１０〜２００μｍであることが好ましい。
【０１４５】
転写材搬送ベルト上の電荷蓄積が、転写性や転写材の吸着性に悪影響を与えるのを防止するために、転写材搬送ベルトを次色のトナー画像転写よりも前に除電手段により除電する方法が挙げられる。しかしながら、転写材搬送ベルト上に汚染トナーが付着した状態で、除電器の部分を通過させることは、除電器のトナーによる汚染やトナーのチャージアップ（または電荷消失）、場合によっては、転写材搬送ベルトの放電破壊などの原因となこともある。
【０１４６】
転写材搬送ベルトの周面（転写材を担持する側の面）の表面粗さＲｚは、５μｍ以下であることが好ましく、特には３μｍ以下であることがより好ましい。表面粗さＲｚが５μｍを越えると、汚染トナーと転写材搬送ベルト表面の密着性が高まり、汚染トナーの除去が困難となる場合がある。
【０１４７】
一方、転写材搬送ベルトの表面粗さＲｚは、０．０５μｍ以上であることが好ましい。トナーには、その単位面積あたりの帯電電荷量を制御するために、粒径０．００１〜０．０５μｍ程度のシリカ粒子、酸化チタン粒子、酸化亜鉛粒子などの無機粒子を外添されている。このようなサブミクロン粒子は転写材搬送ベルトに対する静電吸着力が強いため、転写材搬送ベルト表面からの除去は困難である。したがって、搬送ベルトの表面粗さＲｚをこれらの外添剤の粒径（直径）よりも大きくして、搬送ベルトにある程度埋め込まれることが好ましいのである。
【０１４８】
本発明において、体積抵抗率は、ＪＩＳ−Ｋ６９１１に準拠した測定プローブを用い、ＡＤＶＡＮＴＥＳＴ社製の高抵抗計Ｒ８３４０にて１００Ｖを印加して得た測定値を、中間転写ベルト、転写材搬送ベルトの厚さで正規化した値である。
【０１４９】
中間転写ベルトや転写材搬送ベルトの周面の表面粗さを上記範囲内にするには、例えば、ベルトを型内で加熱成形する方法を用い、このときの型のベルトと接触する面の表面粗さを上記値よりも十分小さくする方法、あるいは、成形後のベルト表面を研磨などの後加工により平滑化する方法が挙げられる。
【０１５０】
次に、トナーについて説明する。
【０１５１】
本発明の電子写真感光体は、より小粒子径のトナーを用いた場合に、転写効率向上の効果が顕著に現れ、磁性体を含有しない非磁性トナーを用いた場合に、さらに顕著に現れる。
【０１５２】
トナーとしては、結着樹脂、着色剤、荷電制御剤および低軟化物質を含有している非磁性一成分トナーが好適に用いられる。
【０１５３】
トナーの結着樹脂としては、通常用いられているものでよく、例えば、スチレン−ポリエステル、スチレン−ブチルアクリレートなどのスチレン系共重合体やポリエステル樹脂やエポキシ樹脂などが挙げられる。
【０１５４】
着色剤は、通常用いられているものでよく、例えば、イエロートナー用としては、ベンジン黄色顔料、フォロンイエロー、アセト酢酸アニリド不溶性アゾ顔料、モノアゾ染料、アゾメチン色素などが挙げられる。
【０１５５】
マゼンタトナー用としては、キサンテンマゼンタ染料のリンタングステンモリブテン酸レーキ顔料、２，９−ジメチルキナクリドン、ナフトール不溶性アゾ顔料、アントラキノン染料、キサンテン染料と有機カルボン酸とからなる色材、チオインジゴ、ナフトール不溶性アゾ顔料などが挙げられる。
【０１５６】
シアントナー用としては、銅フタロシアニン顔料が挙げられる。
【０１５７】
荷電制御剤としては、通常用いられているものでよく、例えば、負電荷制御剤としては、アルキルサリチル酸の金属錯体、ジガルボン酸の金属錯体、多環体サリチル酸金属塩などが挙げられ、正電荷制御剤としては、４級アンモニウム塩、ベンゾチアゾール誘導体、グアナミン誘導体、ジブチルチンオキサイド、その他の含窒素化合物などが挙げられる。
【０１５８】
低軟化物質としては、パラフィンワックス、ポリオレフィンワックス、マイクロクリスタリンワックス、フィッシャートロピッシュワックスなどのポリメチレンワックスや、アミドワックス、高級脂肪酸、長鎖アルコール、エステルワックス、および、これらのグラフト化合物、ブロック化合物などの誘導体が挙げられ、トナー全質量に対して５〜３０質量％の含有量が好ましい。
【０１５９】
また、トナーの円相当個数平均径（Ｄ１）は、２〜１０μｍであることが好ましい。トナーの平均円形度は０．９２０〜０．９９５であることが好ましく、特には０．９５０〜０．９９５であることがより好ましく、さらには０．９７０〜０．９９０であることがより一層好ましい。トナーの円形度標準偏差は０．０４０未満であることが好ましく、特には０．０３５未満であることがより好ましく、一方、０．０１５以上であることが好ましい。
【０１６０】
本発明において、円相当個数平均径（Ｄ１）、円形度、平均円形度、円形度標準偏差とは、それぞれ、フロー式粒子像測定装置で計測される個数基準の円相当径−円形度スキャッタグラムにおける、相当個数平均径（Ｄ１）、円形度、平均円形度、円形度標準偏差である。
【０１６１】
また、本発明において、トナーは、透過型電子顕微鏡（ＴＥＭ）を用いたトナーの断層面観察において、フロー式粒子像測定装置で計測される重量基準の円相当重量平均径（Ｄ４）に対し、
０．９≦Ｒ／Ｄ４≦１．１
の関係を満たす長径Ｒを呈するトナーの断層面を２０箇所選び出し、選び出したトナーの２０箇所の断層面中に存在するワックス成分に起因する相分離構造のうち、最も大きいものの長径ｒを計測し、ｒ／Ｒの相加平均値（ｒ／Ｒ）ｓｔが、
０．０５≦（ｒ／Ｒ）ｓｔ≦０．９５
を満たすように該ワックス成分がトナーの結着樹脂中に球状または紡錘形の島状に分散されているトナーであることが好ましい。
【０１６２】
特には、相加平均値（ｒ／Ｒ）ｓｔが、
０．２５≦（ｒ／Ｒ）ｓｔ≦０．９０
であることがより好ましい。
【０１６３】
また、磁性体を含有しない非磁性トナーを用いれば、本発明の効果をより顕著に得ることができる。
【実施例】
【０１６４】
以下に、具体的な実施例を挙げて本発明を更に詳細に説明する。ただし、本発明の実施の形態は、これらに限定されるものではない。なお、実施例中の「部」は「質量部」を意味する。
【０１６５】
（実施例１）
まず、本発明の電子写真感光体を以下の手順で作成した。
【０１６６】
導電性支持体として長さ２８６ｍｍ、直径４７ｍｍ、シリンダー部の厚み０．７ｍｍ、最大表面粗さ５．０μｍ、平均表面粗さ１．０μｍのアルミニウムシリンダー（ＪＩＳＡ  ３００３アルミニウムの合金）を用意した。
【０１６７】
酸化スズの被覆層を有する硫酸バリウム粒子からなる粉体（パストランＰＣ１、三井金属鉱業（株）製）６０部、酸化チタン（ＴＩＴＡＮＩＸ  ＪＲ、テイカ（株）製）６０部、レゾール型フェノール樹脂（フェノライトＪ−３２５、大日本インキ化学工業（株）製、固形分７０％）７０部、シリコーンオイル（ＳＨ２８ＰＡ、東レシリコーン（株）製）１０部、シリコーン樹脂（トスパール１２０、東芝シリコーン（株）製）１０部、２−メトキシ−１−プロパノール６０部及びメタノール６０部からなる溶液を約２０時間、ボールミルで分散した。
【０１６８】
このようにして調合した導電層用分散液を前述のシリンダー上に浸漬法によって塗布し、１４０℃で３０分間加熱硬化することにより、膜厚が１５μｍの樹脂層を形成した。
【０１６９】
次に、共重合ナイロン（登録商標）樹脂（アミランＣＭ８０００、東レ社製）１０質量部をメタノール６０質量部とブタノール４０質量部の混合液に溶解した溶液を、前記導電性支持体の上に浸漬塗布し、９０℃で１０分間加熱乾燥して膜厚が０．７μｍの中間層を形成した。
【０１７０】
次に、ＣｕＫα特性Ｘ線回折におけるブラッグ角２θ±０．２°の７．５°、９．９°、
2007065305.tif 000030
１６．３°、１８．６°、２５．１°および２８．３°に強いピークを有する結晶形のヒドロキシガリウムフタロシアニン１０質量部と、下記構造式で示される化合物０．１質量部、
およびポリビニルブチラール樹脂（商品名：エスレックＢＸ−１、積水化学工業社製）５質量部をシクロヘキサノン２５０質量部に添加し、直径１ｍｍのガラスビーズを用いたサンドミルで１時間分散し、これに２５０質量部の酢酸エチルを加えて希釈し、これを中間層上に塗布した後、１００℃で１０分間乾燥して膜厚が０．１６μｍの電荷発生層を形成した。
【０１７１】
次いで、電荷輸送材料として下記構造式で示される化合物４０質量部、
2007065305.tif 000031
下記構造式で示される化合物５質量部と、
2007065305.tif 000032
前記式（７−２）で示される構成単位を有するポリアリレート樹脂（Ｍｗ＝１１００００）５０質量部、ジオルガノポリシロキサン：ジオルガノポリシロキサン（１−２）（重量平均分子量：３００００）２．８５部
をモノクロルベンゼン４００質量部に溶解した溶液を、前記電荷発生層の上に浸漬塗布し、１２０℃で１時間加熱乾燥して膜厚が１８μｍの電荷輸送層を形成し、電子写真感光体とした。
【０１７２】
このようにして、電荷輸送層が表面層である電子写真感光体を作製した。
【０１７３】
この時、表面層の純水に対する接触角を測定したところ、１０５度であった。なお、接触角の測定は以下のように行った。
【０１７４】
＜接触角の測定法＞
接触角の測定は常温常湿において純水を用い、装置は協和界面科学（株）製接触角形ＣＡ−ＤＳ型を用いた。接触角は、電子写真感光体表面５点の平均値とし、水滴付着後１分以内に測定した。
【０１７５】
次に、評価について説明する。
【０１７６】
評価装置として、図２に示す構成の中間転写方式のカラー電子写真装置であるキヤノン（株）製カラーレーザープリンターＬＢＰ−２０４０（白黒毎分１６枚／カラー毎分４枚機）を改造して用いた。改造は、像露光を１２００ｄｐｉにし、中間転写ベルトユニットを装着しなくても動作するようにした。また、転写バイアスを改造前の８０％とした。さらに、任意の現像器を選択、固定できるようにした。トナーは、円相当個数平均径８μｍ、平均円形度０．９４のものを用いた。
【０１７７】
評価は、まず、中間転写ベルトユニットを取り外し、Ａ４原稿１枚分の印字率５０％のハーフトーン画像（ブラック単色）を形成させ、そのままクリーニングさせた。その後、廃トナー質量を測定してＷ１とした。次に、中間転写ベルトユニットを装着し、Ａ４原稿１枚分の印字率５０％のハーフトーン画像を形成させ、転写させた。転写が完了した時点で停止させ、その後、廃トナー質量を測定してＷ２とした。｛（Ｗ１−Ｗ２）／Ｗ１｝×１００により、転写効率Ｔを求めた。
【０１７８】
さらに、この装置を用いて、Ａ４普通紙を用いて、モノクロ２００００枚の間欠耐久を行った。耐久中の転写バイアスは改造前の値とした。トナーが、なくなった場合は補給した。耐久後に、前述の方法により、耐久後のＷ１２００００およびＷ２２００００を求め、転写効率Ｔ２００００を求めた。
【０１７９】
また、上記電子写真感光体と同様の電子写真感光体を作製し、これと上記評価装置を用いて、ブラック単色のハーフトーン画像およびフルカラーの写真画像を出力して、２万枚耐久後の画像評価を行った。ハーフトーン画像に関してはドット再現性について評価を行い、写真画像に関しては総合的な印刷品質について評価を行った。ハーフトーン画像、写真画像の評価１〜３は、数字が大きいほど良好であることを示す。
【０１８０】
以上の評価結果を表１に示す。
【０１８１】
（実施例１−２）
実施例１−１において、電荷輸送層用塗布液中のジオルガノポリシロキサンの量を２．８５から４．７５に変更した以外は、実施例１−１と同様にして電子写真感光体を作製し、評価を行った。評価結果を表１に示す。
【０１８２】
（実施例１−３）
実施例１−２において、電荷輸送層用塗布液中のジオルガノポリシロキサン（１−２）を、ジオルガノポリシロキサン（１−３）（重量平均分子量：３５０００）に変更した以外は、実施例１−２と同様にして電子写真感光体を作製し、評価を行った。評価結果を表１に示す。
【０１８３】
（実施例１−４）
実施例１−２において、電荷輸送層用塗布液中のジオルガノポリシロキサン（１−２）を、ジオルガノポリシロキサン（１−６）（重量平均分子量：３６０００）に変更した以外は、実施例１−２と同様にして電子写真感光体を作製し、評価を行った。評価結果を表１に示す。
【０１８４】
（実施例１−５）
実施例１−２において、電荷輸送層用塗布液中のジオルガノポリシロキサン（１−２）を、ジオルガノポリシロキサン（１−７）（重量平均分子量：３８０００）に変更した以外は、実施例１−２と同様にして電子写真感光体を作製し、評価を行った。評価結果を表１に示す。
【０１８５】
（実施例１−６）
実施例１−１において、電荷輸送層用塗布液中の上記式（７−２）で示される繰り返し構造単位を有するポリアリレート樹脂（重量平均分子量１２８０００）を、上記式（６−３）で示される繰り返し構造単位を有するポリカーボネート樹脂（重量平均分子量１０６０００）に変更した以外は、実施例１−１と同様にして電子写真感光体を作製し、評価を行った。評価結果を表１に示す。
【０１８６】
（実施例１−７）
実施例１−６において、電荷輸送層用塗布液中のジオルガノポリシロキサンの量を２．８５から４．７５に変更した以外は、実施例１−６と同様にして電子写真感光体を作製し、評価を行った。評価結果を表１に示す。
【０１８７】
（実施例１−８〜１−１４）
実施例１−１〜１−７において、それぞれ、耐久試験時およびハーフトーン画像評価時に現像器をシアンに固定してシアン単色で画像出力した以外は、実施例１−１〜１−７と同様にして電子写真感光体を作製し、評価を行った。評価結果を表１に示す。
【０１８８】
（比較例１−１）
実施例１−１において、電荷輸送層塗布液中にジオルガノポリシロキサンを添加しなかった以外は、実施例１−１と同様にして電子写真感光体を作製し、評価を行った。評価結果を表１に示す。
【０１８９】
（比較例１−２）
実施例１−１において、電荷輸送層塗布液中のジオルガノポリシロキサンを、シリコーンオイル（商品名：ＫＦ９６、信越シリコーン（株）製）に変更した以外は、実施例１−１と同様にして電子写真感光体を作製し、評価を行った。評価結果を表１に示す。
【０１９０】
（比較例１−３）
実施例１−１において、電荷輸送層塗布液中のジオルガノポリシロキサンを、シリコーン化合物（商品名：ＧＳ１０１、東亜合成（株）製）に変更した以外は、実施例１−１と同様にして電子写真感光体を作製し、評価を行った。評価結果を表１に示す。
【０１９１】
（比較例１−４）
実施例１−１において、電荷輸送層塗布液中のジオルガノポリシロキサンを、アクリル変性ポリオルガノシロキサン（商品名：シャーリーヌＲ−１０７Ｓ、日信化学工業（株）製）に変更した以外は、実施例１−１と同様にして電子写真感光体を作製し、評価を行った。評価結果を表１に示す。
【０１９２】
（比較例１−５）
比較例１−１において、電荷輸送層塗布液中の上記式（７−２）で示される繰り返し構造単位を有するポリアリレート樹脂を、上記式（７−３）で示される繰り返し構造単位を有するポリアリレート樹脂（重量平均分子量：１１３０００）と上記式（７−３）で示される繰り返し構造単位および下記式で示される繰り返し構造単位
2007065305.tif 000033
を有する共重合体（共重合比：１：９、重量平均分子量：９８０００）との混合物（混合比：９：１）に変更した以外は、比較例１−１と同様にして電子写真感光体を作製し、評価を行った。評価結果を表１に示す。
【０１９３】
【表１】
2007065305.tif 000034
【０１９４】
（実施例２−１）
実施例１−１において、導電性支持体を長さ３５７．５ｍｍ、直径３０ｍｍ、シリンダー部の厚み０．７ｍｍ、最大表面粗さ５．０μｍ、平均表面粗さ１．０μｍのアルミニウムシリンダー（ＪＩＳＡ  ３００３アルミニウムの合金）にした以外は、実施例１−１と同様にして電子写真感光体を作製した。
【０１９５】
次に、評価について説明する。
【０１９６】
評価装置として、図３に示す構成のインライン方式のカラー電子写真装置であるキヤノン（株）製ＬＢＰ‐２８１０（毎分２２枚機）を改造して用いた。改造は、像露光を１２００ｄｐｉにし、全面ドアを開放し、転写材搬送ベルトを通常の位置からはずし、かつ、プリント用紙のない状態でも、その他の動作は行えるように回路を変更した。また、転写バイアスを改造前の８０％とした。現像手段に用いるトナーは、円相当個数平均径８μｍ、平均円形度０．９４のものを用いた。
【０１９７】
評価は、まず、全面ドアを開放して転写材搬送ベルトを通常の位置からはずし、かつ、プリント用紙のない状態でブラック用の画像形成部において、転写材（紙など）のない状態で、Ａ４原稿１枚分の印字率５０％のハーフトーン画像を形成させ、そのままクリーニングさせた。その後、廃トナー質量を測定してＷ１とした。
【０１９８】
次に、転写材搬送ベルトを通常の位置に戻し、Ａ４原稿１枚分の印字率５０％のハーフトーン画像を形成させ、転写材としてＯＨＰ用紙を用いて転写させた。転写が完了した時点で停止させ、定着前のＯＨＴ用紙を取り出し、ＯＨＴ上のトナーをすべて回収して質量を測定してＷ２とした。｛（Ｗ１−Ｗ２）／Ｗ１｝×１００により、転写効率Ｔを求めた。
【０１９９】
さらに、この装置を用いて、Ａ４普通紙を用いて、カラー画像２００００枚の間欠耐久を行った。耐久中の転写バイアスは改造前の値とした。トナーが、なくなった場合は補給した。耐久後に、前述の方法により、耐久後のＷ１２００００およびＷ２２００００を求め、転写効率Ｔ２００００を求めた。
【０２００】
また上記と同等の感光体および評価機を用いて、ブラック単色のハーフトーン画像およびフルカラーの写真画像を出力し、２００００枚耐久後の画像評価を行った。評価は、ハーフトーン画像においてはドット再現性、写真画像については、総合的な印刷品質について行った。
【０２０１】
以上の評価結果を表２に示す。
【０２０２】
（実施例２−２〜２−７）
それぞれ、実施例１−２〜実施例１−７と同様にして電子写真感光体を作製し、それぞれ、実施例２−１と同様にして評価を行った。評価結果を表２に示す。
【０２０３】
（実施例２−８〜２−１４）
実施例２−１〜２−７において、それぞれ、トナーを、円相当個数平均径６．５μｍ、平均円形度０．９８で、トナー粒子内にワックス成分が球状に分散されているトナーに変更した以外は、実施例２−１〜２−７と同様にして電子写真感光体を作製し、評価を行った。評価結果を表２に示す。
【０２０４】
（比較例２−１〜２−５）
それぞれ、比較例１−１〜比較例１−５と同様にして電子写真感光体を作製し、それぞれ、実施例２−１と同様にして評価を行った。評価結果を表２に示す。
【０２０５】
【表２】
2007065305.tif 000035
【図面の簡単な説明】
【０２０６】
【図１】本発明の電子写真感光体を有するプロセスカートリッジを備えた画像形成装置の概略構成の一例を示す図である。
【図２】本発明の電子写真感光体を有する中間転写方式のカラー画像形成装置の概略構成の一例を示す図である。
【図３】本発明の電子写真感光体を有するインライン方式のカラー画像形成装置の概略構成の一例を示す図である。
【符号の説明】
【０２０７】
１    本発明の電子写真感光体
１Ｙ  本発明の電子写真感光体（第１色用電子写真感光体）
１Ｍ  本発明の電子写真感光体（第２色用電子写真感光体）
１Ｃ  本発明の電子写真感光体（第３色用電子写真感光体）
１Ｋ  本発明の電子写真感光体（第４色用電子写真感光体）
２    軸
２Ｙ  軸
２Ｍ  軸
２Ｃ  軸
２Ｋ  軸
３    帯電手段（一次帯電手段）
３Ｙ  第１色用帯電手段（第１色用一次帯電手段）
３Ｍ  第１色用帯電手段（第２色用一次帯電手段）
３Ｃ  第１色用帯電手段（第３色用一次帯電手段）
３Ｋ  第１色用帯電手段（第４色用一次帯電手段）
４    露光光（画像露光光）
４Ｙ  露光光（画像露光光）
４Ｍ  露光光（画像露光光）
４Ｃ  露光光（画像露光光）
４Ｋ  露光光（画像露光光）
５    現像手段
５Ｙ  第１色成分現像手段（イエロー成分現像手段）
５Ｍ  第２色成分現像手段（マゼンタ成分現像手段）
５Ｃ  第３色成分現像手段（シアン成分現像手段）
５Ｋ  第４色成分現像手段（ブラック成分現像手段）
６    転写手段（転写ローラー）
６Ｙ  第１色用転写手段（第１色用転写ローラー）
６Ｍ  第２色用転写手段（第２色用転写ローラー）
６Ｃ  第３色用転写手段（第３色用転写ローラー）
６Ｋ  第４色用転写手段（第４色用転写ローラー）
６ｐ  一次転写手段
６ｓ  二次転写手段（二次転写ローラー）
７    クリーニング手段（クリーニングブレード）
７Ｙ  第１色用クリーニング手段（第１色用クリーニングブレード）
７Ｍ  第２色用クリーニング手段（第２色用クリーニングブレード）
７Ｃ  第３色用クリーニング手段（第３色用クリーニングブレード）
７Ｋ  第４色用クリーニング手段（第４色用クリーニングブレード）
７ｒ  電荷付与手段（電荷付与ローラー）
８    定着手段
９    プロセスカートリッジ
１０  案内手段
１１  中間転写体（中間転写ベルト）
１２  張架ローラー
１３  二次転写対向ローラー
１４  転写材搬送部材（転写材搬送ベルト）
Ｐ    転写材（紙など）
【図１】
2007065305.tif 000039
【図２】
2007065305.tif 000040
【図３】
2007065305.tif 000041